비 교예 2 에서 하이드로 겔 샘플 의 제조 단계 는 본 발명 에 따른 폴리 실록 산계 전구 중합체 가 포함 되 지 않 고 단계 ( 1 ) 에서 약 22 . 73 중량 % 의 코트 오실 ®, 약 31 . 82 중량 % 의 TRIS 및 약 45 . 45 중량 % 의 에틸렌 계 불포화 친수성 단량체 가 균질 하 게 혼합 되 고 NVP / HEMA ( 즉 , 에틸렌 계 불포화 친수성 단량체 ) 의 중량 비 가 19 / 6 이 라는 점 을 제외 하 고 실험 예 1 의 제조 단계 와 실질 적 으로 동일 하 다 .